(57)【要約】  マイクロ波によって励起された低電子温度高密度プラズマ中に、有機金属系材料ガスを供給することによって、成膜対象物である基板上に、化合物の薄膜を形成する。この場合、有機金属系材料ガスの供給系は、有機金属系材料ガスの蒸気圧と温度との関係を利用して、温度制御されている。
2008146575.tif 000002
【特許請求の範囲】
【請求項１】
マイクロ波励起高密度プラズマ発生装置を用いて発生させたプラズマ中に少なくとも有機金属系材料ガスを含むガスを供給し、II-VI族系化合物、III-Ｖ族系化合物、及びIV族系化合物の少なくとも一つの薄膜を成膜対象物に形成する薄膜形成方法。
【請求項２】
請求項１において、成膜対象物にバイアス電位を印加してプラズマ中のイオンを膜表面に照射することを特徴とする薄膜形成方法。
【請求項３】
請求項２において、印加するバイアス電位を-0.1Vから-30Vとしたことを特徴とする薄膜形成方法。
【請求項４】
請求項２において、印加するバイアス電位を-30V以下（絶対値は３０以上）としたことを特徴とする薄膜形成方法。
【請求項５】
請求項２において、印加するバイアス電位を、バイアス電位を印加しない場合に比べて、形成した薄膜のＸ線回折測定の半値幅が小さくなるような電位としたことを特徴とする薄膜形成方法。
【請求項６】
請求項２において、印加するバイアス電位を、バイアス電位を印加しない場合に比べて、形成した薄膜の移動度が高くなるような電位としたことを特徴とする薄膜形成方法。
【請求項７】
請求項２において、印加するバイアス電位を、バイアス電位を印加しない場合に比べて、形成した薄膜に含まれる不純物濃度が低くなるような電位としたことを特徴とする薄膜形成方法。
【請求項８】
請求項２において、印加するバイアス電位を、バイアス電位を印加しない場合に比べて、形成した薄膜のフォトルミネッセンス特性が改善されるような電位としたことを特徴とする薄膜形成方法。
【請求項９】
請求項８において、印加するバイアス電位は、バイアス電位を印加しない場合に比べて、形成した薄膜の、材料固有のバンドギャップのバンド端発光のフォトルミネッセンス輝度が大きくなり、かつそれ以外の発光の輝度が小さくなるような電位としたことを特徴とする薄膜形成方法。
【請求項１０】
請求項２において、印加するバイアス電位を、バイアス電位を印加しない場合に比べて、形成した薄膜の膜構造の平坦性が良くなるような電位としたことを特徴とする薄膜形成方法。
【請求項１１】
請求項１乃至１０の内のいずれか一つにおいて、前記有機金属系材料ガスとして第II族、第III族、第IV族、第Ｖ族、第VI族の元素の少なくとも一つを含む有機金属ガスを使用することを特徴とする薄膜形成方法。
【請求項１２】
請求項１乃至１０の内のいずれか一つに記載の薄膜形成方法を用いて形成したII-VI族系化合物、III-Ｖ族系化合物、またはIV族系化合物の薄膜。
【請求項１３】
請求項１２に記載の薄膜であって、導電性を有することを特徴とする薄膜。
【請求項１４】
請求項１２又は１３に記載の薄膜であって、透明であることを特徴とする薄膜。
【請求項１５】
請求項１２乃至１４の内のいずれか一つに記載の薄膜であって、単結晶性であることを特徴とする薄膜。
【請求項１６】
請求項１２乃至１４の内のいずれか一つに記載の薄膜であって、多結晶であることを特徴とする薄膜。
【請求項１７】
請求項１２乃至１４の内のいずれか一つに記載の薄膜であって、アモルファスであることを特徴とする薄膜。
【請求項１８】
請求項１５乃至１７の内のいずれか一つに記載の薄膜であって、ガラス基板上に形成されたことを特徴とする薄膜。
【請求項１９】
請求項１６又は１７に記載の薄膜であって、樹脂基板上に形成されたことを特徴とする薄膜。
【請求項２０】
請求項１５乃至１７の内のいずれか一つに記載の薄膜であって、500℃以上の温度に耐えうる基板を用いて形成されたことを特徴とする薄膜。
【請求項２１】
請求項１２乃至２０の内のいずれか一つに記載の薄膜であって、構成元素にインジウムを含まないことを特徴とする薄膜。
【請求項２２】
請求項１２乃至２１の内のいずれか一つに記載の薄膜を備えることを特徴とする半導体発光素子。
【請求項２３】
請求項１２乃至２１の内のいずれか一つに記載の薄膜を備えることを特徴とする太陽電池。
【請求項２４】
請求項１２乃至２１の内のいずれか一つに記載の透明で導電膜の薄膜を備えることを特徴とする電子装置。
【請求項２５】
請求項１２乃至２１の内のいずれか一つに記載の薄膜をチャネル領域として用いたことを特徴とする半導体装置。
【請求項２６】
請求項１９又は２１に記載の薄膜を備えて耐熱温度が200℃以下の材料の樹脂基板等を用いたことを特徴とする電子装置。
【請求項２７】
マイクロ波励起高密度プラズマ発生装置と、当該マイクロ波励起高密度プラズマ発生装置中に発生させたプラズマ中に、有機金属系材料ガスを含むガスを供給する供給系を有し、前記供給系は、前記有機金属系材料ガスの蒸気圧と温度との関係を利用して、温度制御されていることを特徴とする薄膜形成装置。
【請求項２８】
請求項２７において、成膜対象物にバイアス電位を印加してプラズマ中のイオンを膜表面に照射することを特徴とする薄膜形成装置。
【発明の詳細な説明】
【技術分野】
【０００１】
本発明は、化合物系薄膜の形成方法に関し、またそれを用いて形成された薄膜に関する。更に、本発明は当該薄膜を有する発光素子、太陽電池、ＴＦＴ、その他一般の半導体装置、及び平面ディスプレイ装置等を含む電子装置に関する。
【背景技術】
【０００２】
従来、半導体発光素子の製造のために基板上に化合物系半導体薄膜が形成されている。半導体発光素子の発光波長の短波長化の要求から、このような薄膜においてバンドギャップエネルギーが大きな材料を結晶性良く高品質に形成することが要求されてきている。更に、表示素子、ディスプレイ装置、太陽電池、半導体発光装置においては、透明な導電性薄膜が使われている。このような薄膜において基板の熱耐性の問題から低温での薄膜形成が要求されてきている。【０００３】
一方、このような透明な導電性薄膜には、構成元素にインジウムを含むことが多い。しかし、インジウムは資源的に枯渇のおそれがあり、インジウムを含まない薄膜（導電性薄膜）が要求されてきている。【０００４】
インジウムを含まない薄膜として、酸化亜鉛（ＺｎＯ）系の材料を使用することが特許文献１で提案されている。特許文献１には、更に、プラズマを用いたリモートプラズマ励起ＭＯＣＶＤ（Metal Organic Chemical Vapor Deposition）装置が開示されている。特許文献１に示されたリモートプラズマ励起ＭＯＣＶＤ装置は、従来のＭＯＣＶＤ装置にプラズマ生成部と輸送部を加えて、反応過程にラジカルを導入して有機金属の分解を促進し、低温での結晶成長を可能にしようとしている。【０００５】
更に具体的に説明すると、特許文献１に示されたリモートプラズマ励起ＭＯＣＶＤ装置は、酸素（Ｏ２）や水素（Ｈ２）等をプラズマ化し薄膜成長反応に用いている。このため、反応容器となるステンレスチャンバーとは別の場所に、プラズマ生成部として、プラズマジェネレータを配置し、このプラズマジェネレータで酸素、水素、ヘリウムをプラズマ化し、発生するイオン、電子、ラジカル、光の内、比較的寿命が長い中性原子ラジカルをステンレスチャンバーへ輸送し原料の分解反応に使用する。【０００６】
【特許文献１】特開２００７−６６９８６公報
【発明の開示】
【発明が解決しようとする課題】
【０００７】
ところが、この構成では、反応容器とは別の場所にプラズマジェネレータが配置され、ラジカルの発生場所が反応容器内の基板から離れているため、到達するラジカルの量が少なくて反応性が乏しい。このため、特許文献１に示されたリモートプラズマ励起ＭＯＣＶＤ装置を用いて、成膜対象物に対して広い面積に亘って高品質の薄膜を形成することは、困難である。したがって、特許文献１では、半導体発光素子の発光効率及びトランジスタの電界効果移動度を向上させることについては、考慮されていない。【０００８】
他方、薄膜を有する半導体発光素子及び半導体装置を含む電子装置では、半導体発光素子の発光効率を改善させること、及び、半導体装置の電界効果移動度を向上させることが求められている。【０００９】
本発明の一技術的課題は、結晶性が良く高品質で再現性よく形成できる安定な半導体発光素子用の薄膜とそれを備えた半導体発光素子を提供することにある。【００１０】
本発明のもう一つの技術的課題は、高い移動度を有すると共に電気伝導度を制御され、再現性よく形成できる安定な半導体装置用の薄膜と、それをチャネル領域に備えた半導体装置を提供することにある。【００１１】
また、太陽電池、ディスプレイ装置、表示素子、発光素子等の電子装置では、光利用効率を改善することも求められている。【００１２】
そこで、本発明のもう一つの技術的課題は、透明で低抵抗で再現性よく形成できる安定な太陽電池、ディスプレイ装置、表示素子、発光素子等の電子装置の透明導電膜とそれを備えた太陽電池、ディスプレイ装置、表示素子、発光素子等の電子装置を提供することにある。【００１３】
また、前記薄膜及び薄膜を備えた電子装置は低温で製造されることが望ましい。そこで、本発明のもう一つの技術的課題は、高品質で再現性よく低温で形成できる安定な電子装置用の薄膜とそれを備えた電子装置を提供することにある。【００１４】
また、本発明のもう一つの技術的課題は、前記薄膜と前記電子装置を製造する方法を提供することにある。
【課題を解決するための手段】
【００１５】
本発明は以下の態様を取り得る。【００１６】
（第１の態様）
本発明によれば、マイクロ波励起高密度プラズマ発生装置を用いて発生させたプラズマ中に有機金属系材料を含むガスを供給し、II-VI族系化合物、III-Ｖ族系化合物、IV族系化合物の薄膜を成膜対象物に形成する薄膜形成方法が得られる。【００１７】
ここで、本発明に係るガスは、プラズマ励起用ガス、反応ガス、及び材料ガスを含んでいる。このうち、プラズマ励起用ガスには、Ａｒ、Ｋｒ、Ｘｅ、Ｈｅ等の希ガスが含まれており、反応ガスには、Ｏ２、ＮＨ３、Ｈ２等のガスが含まれている。更に、材料ガスには、Ｎ２、ＮＯ、Ｎ２Ｏ、ＮＨ３、ＡｓＨ３、ＰＨ３、Ｂ２Ｈ６等のガスが含まれている。例えば、ＺｎＯ系薄膜成長の場合、Ｚｎを含む有機金属系材料ガスと、プラズマ励起用ガス：Ａｒ、Ｋｒ、Ｘｅ、Ｈｅのいずれか一つと、反応ガス：Ｏ２等を使用する。また、ｐ型のＺｎＯ膜にするために、Ｎをドーパントに使う場合はＮ２、ＮＯ、Ｎ２Ｏ、ＮＨ３等を同時に流し、Ａｓをドーパントに使う場合はＡｓＨ３を用い、Ｐをドーパントに使う場合はＰＨ３を同時に流す。ｎ型のＺｎＯ膜にするためのＧａやＡｌをドーパントに使う場合はＧａやＡｌを含んだ有機金属系材料ガスを同時に流す。なお、反応ガス、材料ガスの少なくとも一方をプラズマ励起用ガスとして用いてもよい。【００１８】
（第２の態様）
第１の態様において、成膜対象物にバイアス電位を印加してプラズマ中のイオンを膜表面に照射する薄膜形成方法。【００１９】
（第３の態様）
第２の態様において、印加するバイアス電位を-0.1Vから-30Vとする薄膜形成方法。【００２０】
（第４の態様）
第２の態様において、印加するバイアス電位を-30V以下（絶対値は３０以上）とする薄膜形成方法。【００２１】
（第５の態様）
第２の態様において、印加するバイアス電位を、バイアス電位を印加しない場合に比べて、形成した薄膜のＸ線回折測定の半値幅が小さくなるような電位とする薄膜形成方法。【００２２】
（第６の態様）
第２の態様において、印加するバイアス電位を、バイアス電位を印加しない場合に比べて、形成した薄膜の移動度が高くなるような電位とする薄膜形成方法。【００２３】
（第７の態様）
第２の態様において、印加するバイアス電位を、バイアス電位を印加しない場合に比べて、形成した薄膜に含まれる不純物濃度が低くなるような電位とする薄膜形成方法。【００２４】
（第８の態様）
第２の態様において、印加するバイアス電位を、バイアス電位を印加しない場合に比べて、形成した薄膜のフォトルミネッセンス特性が改善されるような電位とする薄膜形成方法。【００２５】
（第９の態様）
第８の態様において、印加するバイアス電位は、バイアス電位を印加しない場合に比べて、形成した薄膜の、材料固有のバンドギャップのバンド端発光のフォトルミネッセンス輝度が大きくなり、かつそれ以外の発光の輝度が小さくなるような電位とする薄膜形成方法。【００２６】
（第１０の態様）
第２の態様において、印加するバイアス電位を、バイアス電位を印加しない場合に比べて、形成した薄膜の膜構造の平坦性が良くなるような電位とする薄膜形成方法。【００２７】
（第１１の態様）
第１乃至第１０の態様の内のいずれか一つにおいて、前記有機金属系材料ガスとして第II族、第III族、第IV族、第Ｖ族、第VI族の元素の少なくとも一つを含む有機金属ガスを使用する薄膜形成方法。【００２８】
（第１２の態様）
第１乃至第１０の態様の内のいずれか一つに記載の薄膜形成方法を用いて形成したII-VI族系化合物、III-Ｖ族系化合物、またはIV族系化合物の薄膜。【００２９】
（第１３の態様）
第１２の態様に記載の薄膜であって、導電性を有する薄膜。【００３０】
（第１４の態様）
第１２又は第１３の態様に記載の薄膜であって、透明である薄膜。【００３１】
（第１５の態様）
第１２乃至第１４の態様の内のいずれか一つに記載の薄膜であって、単結晶性である薄膜。【００３２】
（第１６の態様）
第１２乃至第１４の態様の内のいずれか一つに記載の薄膜であって、多結晶である薄膜。【００３３】
（第１７の態様）
第１２乃至第１４の態様の内のいずれか一つに記載の薄膜であって、アモルファスである薄膜。【００３４】
（第１８の態様）
第１５乃至第１７の態様の内のいずれか一つに記載の薄膜であって、ガラス基板上に形成された薄膜。【００３５】
（第１９の態様）
第１６又は第１７の態様に記載の薄膜であって、樹脂基板上に形成された薄膜。【００３６】
（第２０の態様）
第１５乃至第１７の態様の内のいずれか一つに記載の薄膜であって、500℃以上の温度に耐えうる基板を用いて形成された薄膜。【００３７】
（第２１の態様）
第１２乃至第２０の態様の内のいずれか一つに記載の薄膜であって、構成元素にインジウムを含まない薄膜。【００３８】
（第２２の態様）
第１２乃至第２１の態様の内のいずれか一つに記載の薄膜を備えることを特徴とする半導体発光素子。【００３９】
（第２３の態様）
第１２乃至第２１の態様の内のいずれか一つに記載の薄膜を備えることを特徴とする太陽電池。【００４０】
（第２４の態様）
第１２乃至第２１の態様の内のいずれか一つに記載の透明で導電膜の薄膜を備えることを特徴とする電子装置。【００４１】
（第２５の態様）
第１２乃至第２１の態様の内のいずれか一つに記載の薄膜をチャネル領域として用いたことを特徴とする半導体装置。【００４２】
（第２６の態様）
第１９又は第２１の態様に記載の薄膜を備えて耐熱温度が200℃以下の材料の樹脂基板等を用いたことを特徴とする電子装置。【００４３】
（第２７の態様）
マイクロ波励起高密度プラズマ発生装置と、当該マイクロ波励起高密度プラズマ発生装置中に発生させたプラズマ中に、有機金属系材料ガスを含むガスを供給する供給系を有し、前記供給系は、前記有機金属系材料ガスの蒸気圧と温度との関係を利用して、温度制御されていることを特徴とする薄膜形成装置。【００４４】
（第２８の態様）
第２７の態様において、成膜対象物にバイアス電位を印加してプラズマ中のイオンを膜表面に照射する薄膜形成装置。
【発明の効果】
【００４５】
本発明によれば、マイクロ波で励起された低電子温度高密度プラズマを用いて、励起領域と分けられた拡散領域まで多量に到達するラジカルを材料ガスとの反応過程に利用することにより、II-VI族系化合物、III-Ｖ族系化合物、IV族系化合物の薄膜を、成膜対象物に広い面積にわたって高品質に形成することが可能となる。【００４６】
従って本発明によれば、結晶性が良く高品質で安定な薄膜とそれを備えた半導体発光素子と薄膜形成方法を提供することができる。【００４７】
また、本発明によれば、移動度が高く電気伝導度制御された安定な薄膜と、それをチャネル領域に備えた半導体装置と薄膜形成方法を提供することができる。【００４８】
また、本発明によれば、透明で低抵抗で安定な透明導電薄膜とそれを備えた電子装置と薄膜形成方法を提供することができる。【００４９】
また、本発明によれば、低温で形成された高品質な薄膜とそれを備えた電子装置と薄膜形成方法を提供することができる。従って、電子装置の基板をガラスや樹脂等によって形成できる。【００５０】
また、本発明によれば、効率の高い発光素子、高効率な太陽電池、明るく見やすい低消費電力のディスプレイ装置、表示素子、耐熱性の低い材料であるフレキシブル基板等からなる太陽電池、ディスプレイ装置、表示素子、発光素子、半導体装置等の電子装置と薄膜形成方法を提供することができる。
【図面の簡単な説明】
【００５１】
【図１】図１は、本発明の第１の実施形態によるプラズマ処理装置の概略構成を示す断面図である。
【図２】図２は、図１に示されたプラズマ処理装置における下段シャワーノズルを説明するための図である。
【図３】図３（ａ）、（ｂ）は、図１に示されたプラズマ処理装置における有機金属系材料供給システムを説明するための図である。
【図４】図４（ａ）、（ｂ）、（ｃ）は図１に示されたプラズマ処理装置のプラズマ特性の計測方法及びその測定結果の例を示す図である。
【図５】図５は、図１に示されたプラズマ処理装置によりＺｎＯ系化合物薄膜を形成する例を説明するための概略図である。
【図６】図６は、図５において使用したＺｎの有機金属系材料を説明するための図である。
【図７】図７は、図６に示されたＺｎの有機金属系材料の蒸気圧特性を示すグラフである。
【図８】図８は、ガラス基板上に形成したＺｎＯ膜の例を示す図である。
【図９】図９（ａ）、（ｂ）、（ｃ）は、ガラス基板上に形成したＺｎＯ膜の結晶性の成膜条件依存性を示す図であり、図９（ａ）はマイクロ波パワーに対する依存性、図９（ｂ）は酸素流量に対する依存性、図９（ｃ）はステージ温度に対する依存性を示している。
【図１０】図１０は、ガラス基板上に形成したＺｎＯ膜の炭素含有量の成膜条件依存性を示す図である。
【図１１】図１１は、サファイア基板上に形成したＺｎＯ膜の例を説明するための図である。
【図１２】図１２は、ＺｎＯ膜のアニールの効果を説明するための図である。
【図１３】図１３は、本発明のプラズマ処理装置により、ＧａをドープしたＺｎＯ薄膜を形成する場合について説明するための図である。
【図１４】図１４は、Ｇａの有機金属系材料を説明するための図である。
【図１５】図１５は、Ｇａの有機金属系材料の蒸気圧特性を示す図である。
【図１６】図１６は、ＧＺＯ膜のＧａ含有量のＴＥＧ供給量依存性を説明するための図である。
【図１７】図１７は、ＧＺＯ膜の電気特性のＴＥＧ供給量依存性を説明するための図である。
【図１８】図１８は、ＧＺＯ膜の光学特性を示す図である。
【図１９】図１９は、ＺｎＯ系化合物薄膜形成に使用される材料の例を示す図である。
【図２０】図２０は、ＧａＮ系化合物薄膜形成に使用される材料の例を示す図である。
【図２１】本発明に使用される大口径マイクロ波プラズマ処理装置の概略構成を示す断面図である。
【図２２】図２２（ａ）、（ｂ）は、図２１の大口径マイクロ波プラズマ処理装置に用いられる大口径化サセプタとアンテナの例を示す図である。
【図２３】図２３（ａ）、（ｂ）は、図２１の大口径マイクロ波プラズマ処理装置に用いられる大口径化下段シャワープレートの例を示す図である。
【図２４】図２４（ａ）、（ｂ）、（ｃ）は、ＺｎＯ系薄膜を備えた半導体発光素子の例を示す図である。
【図２５】図２５は、ＺｎＯ系薄膜を備えた太陽電池の例を示す図である。
【図２６】図２６（ａ）は、ＺｎＯ系透明導電膜を備えた太陽電池の例を示し、図２６（ｂ）はその一部を拡大して示す図である。
【図２７】図２７（ａ）、（ｂ）はそれぞれＺｎＯ系透明導電膜を備えた電子装置の例を示し、図２７（ｃ）は図２７（ａ）の一部を拡大して示す図である。
【図２８】図２８（ａ）、（ｂ）はそれぞれＺｎＯ系薄膜をチャネル領域に備えた半導体装置の例を示す図である。
【図２９】図２９（ａ）、（ｂ）、（ｃ）、（ｄ）は、耐熱温度が200℃以下の樹脂基板を用いて構成された電子装置の例を示す図である。
【図３０】図３０（ａ）、（ｂ）は、本発明の第２の実施形態として、バイアス電位印加によるイオン照射を使った薄膜形成装置の例を説明するための図であり、高周波印加によりイオン照射を制御する成膜装置と高周波を印加するためのステージの例を示す図である。
【図３１】図３１（ａ）、（ｂ）、（ｃ）は、本発明の第２の実施形態である、バイアス電位印加によるイオン照射を使った薄膜形成方法を説明するための図であり、図３１（ａ）及び（ｂ）は高周波印加によるバイアス電位発生の原理を説明するための図で、図３１（ｃ）はイオン照射を使ったＺｎＯ膜の形成概念を示す図である。
【図３２】図３２（ａ）、（ｂ）は、高周波印加によるバイアス電位の制御の実施例１を示す図であり、図３２（ａ）はセルフバイアス電位Ｖｄｃの計測方法を説明するための図であり、図３２（ｂ）はセルフバイアス電位の計測結果の例１を示す図である。
【図３３】図３３（ａ）、（ｂ）は、高周波印加によるバイアス電位の制御の実施例２を示す図であり、図３３（ａ）は単位面積当りの電力を抑えたステージの例を示し、図３３（ｂ）はセルフバイアス電位の計測結果の例２を示す図である。
【図３４】図３４（ａ）、（ｂ）、（ｃ）は、高周波印加によるイオン照射を使ったＺｎＯ薄膜形成の改善事例１を説明するための図であり、それぞれa面サファイア基板上に形成したＺｎＯ膜の結晶性の高周波電力依存性、移動度の高周波電力依存性、キャリア濃度の高周波電力依存性を示す図である。
【図３５】図３５（ａ）、（ｂ）、（ｃ）は、高周波印加によるイオン照射を使ったＺｎＯ薄膜形成の改善事例１を示す図であり、それぞれa面サファイア基板上に形成したＺｎＯ膜のフォトルミネッセンス特性、ＳＩＭＳ分析により得られた膜中のＣ濃度、ＳＩＭＳ分析により得られた膜中のＨ濃度を示す図である。
【図３６】図３６は、高周波印加によるイオン照射を使ったＺｎＯ薄膜形成の改善事例２を示す図で、ＺｎＯ基板上にＲＦバイアス印加なしとＲＦバイアス印加ありで形成したＺｎＯ膜の表面ＳＥＭ像を示す。
【図３７】図３７は、基板温度の高温化によるＺｎＯ薄膜形成の改善事例で、a面サファイア基板上に形成したＺｎＯ膜の特性とステージ温度の関係を示す図である。
【図３８】図３８（ａ）、（ｂ）、（ｃ）は、基板温度の高温化によるＺｎＯ薄膜形成の改善事例で、a面サファイア基板上に形成したＺｎＯ膜の特性とステージ温度の関係を示す図であり、それぞれＺｎＯ膜の残留キャリア密度とステージ温度との関係、ＳＩＭＳ分析により得られた膜中のＣ濃度とステージ温度との関係、Ｈ濃度とステージ温度との関係を示す。
【発明を実施するための最良の形態】
【００５２】
以下、本発明の実施形態について図面を参照しながら説明する。【００５３】
図１は本発明の第１の実施形態によるプラズマ処理装置を示す概略断面図である。図示されたプラズマ処理装置１はマイクロ波励起高密度プラズマ処理装置であり、処理室１１を備える。処理室１１内には、絶縁体板２、上段シャワープレート３、下段シャワーノズル４、ステージ１３が設けられ、ステージ１３上には被処理基板（成膜対象物）７が配置されている。なお、下段シャワーノズル４のやや上方には、１つ以上の開口を持つ仕切り板１８が設置されている。【００５４】
ここで、マイクロ波は、絶縁体板２とシャワープレート３とを透過して、プラズマ処理装置１の処理室内上部のプラズマ発生領域に放射される。プラズマ励起用ガスとしてのＡｒガス（または、Ｋｒガス、Ｘｅガス、Ｈｅガス）が、ガス導入管５を介して上段シャワープレート３に供給され、上段シャワープレート３からプラズマ発生領域に均一に吹き出されている。プラズマ発生領域には、前述したように、マイクロ波が放射されており、当該マイクロ波によってプラズマ励起用ガス中にプラズマが励起され、当該プラズマはプラズマ発生領域から拡散プラズマ領域、及び、拡散プラズマ領域に設置された下段シャワーノズル４に導かれる。【００５５】
ここで、上段シャワープレート３には、導入管５を介してＸｅ、Ｋｒ、Ｈｅ又はＡｒ等のプラズマ励起用ガスと、Ｏ２、Ｎ２、ＮＯ、ＮＨ３等の反応ガスが導かれ、他方、下段シャワーノズル４には、導入管６から有機金属系材料のガスが流されることによって、基板７の表面に化合物薄膜を成膜できる。【００５６】
図示されたプラズマ処理装置１は、有機金属系材料を供給する有機金属系材料供給システム８を備え、当該有機金属系材料システム８内には、１つ又は複数のＭＯ容器９、ＭＯ容器１０が設けられている。これらＭＯ容器９、１０から有機金属系材料が下段シャワーノズル４に導入管６を介して送られてくる。【００５７】
また、処理室１１内の排ガスは、排気系１２（排気ポートのみを示し、排気構造は図示を省略している）を介して、排気ダクト内を通り、排気用の小型ポンプへと導かれる。【００５８】
図示された処理室１１の大きさは直径240mmであり、その中に直径33mmの基板７を載せるステージ１３が備えられている。図示されたステージ１３はモータ駆動により上下に移動ができるので最適な高さ位置に基板７を配置できる。ステージ１３内部には、基板７を加熱できるようにヒータが組み込まれていて所望の温度に制御できる構成を備えている。【００５９】
図１に示されたプラズマ処理装置１の壁面は、反応生成物の付着を押さえる為に、ヒータ１４により例えば100℃に温度制御されている。また、有機金属系材料供給システム８からシャワーノズル先端部に至るまでのガス管はヒータ１５により各材料の容器温度以上に温度制御されている。【００６０】
処理室１１の上部に配置された絶縁体板２は251mmの直径、15mmの厚さを有し、上段シャワープレート３は251mmの直径、30mmの厚さを有している。これら絶縁体板２及び上段シャワープレート３の材質は共にアルミナセラミックである。【００６１】
図２は、下段シャワーノズル４の一例を示している。図示された下段シャワーノズル４は、有機金属系材料を含んだガスを送るためのガス管２１、シャワーノズル温度を制御するための温調液管（往路用）２３、温調液管（帰路用）２４を備えている。更に、下段シャワーノズル４は、シャワーノズル温度測定用の熱電対２５、全体を覆うカバー２６が設けられている。また、下段シャワーノズル４の先端部下面には、ガスを均一に放出するための小さな穴が複数設けられており、例えば、0.5mmの径を有する孔２７、あるいは0.7mmの径を有する孔２８が備えられている。また、シャワーノズル先端部のサイズは外径33mm、内径17mmのリング状である。【００６２】
図３（ａ）、（ｂ）には、有機金属系材料供給システム８の例が示されている。このうち、図３（ａ）では、有機金属系材料が入ったＭＯ容器９、１０を通って導入管６に至るキャリアガス３１、及び、シャワーノズルからガスを均一に噴出させる為のプッシュガス３２として、Ａｒガス（または、Ｋｒガス、Ｘｅガス、Ｈｅガス）を使用している。【００６３】
一方、図３（ｂ）には、ＭＯ容器９を含む容器部の詳細が示されている。図３（ｂ）において、キャリアガス３１は流量制御器（ＭＦＣ）３３で所望の流量に調整されてＭＯ容器９を通って導入管６に至る。ＭＯ容器９は圧力調整器３６と温度調整システム３８により所望の圧力と温度に制御されている。ガス配管にはバルブ３４、バルブ３５、及び、バルブ３７が設けられており、これらのバルブ３４、３５、３７によりガスの流路を切り替えることができる。【００６４】
図４（ａ）〜（ｃ）を参照して、プラズマ処理装置のプラズマ特性をその計測方法と共に説明する。まず、プラズマ特性の計測は、図４（ａ）に示すように、プローブ１６と１７をそれぞれ処理室１１内の励起領域と拡散領域に挿入して行なった。この計測の結果、図４（ｂ）に示す通り、電子温度は１eV〜２eVの低電子温度であり、且つ、図４（ｃ）に示す通り、電子密度は励起領域ではE12（すなわち、１×１０１２）以上の高密度プラズマであることが判明した。尚、基板７上の電子密度は仕切り板１８の開口率で制御可能である。【００６５】
次に、本発明によるＺｎＯ系化合物薄膜の成膜プロセスについて詳細に説明する。【００６６】
図５を参照して、本発明によるＺｎＯ成膜プロセスでは、Ｚｎを含む有機金属系材料とＯ２を添加したＡｒプラズマによってＺｎＯ膜を成膜する。Ａｒプラズマの代わりにＫｒ、Ｘｅ、Ｈｅを用いても構わない。【００６７】
ここで、Ｚｎの有機金属系材料としては、図６に示すように、Ｚｎ（ＭＯＰＤ）２、ＤＩＰＺ、ＤＭＺｎ、またはＤＥＺｎを使用した。図７には、各材料｛Ｚｎ（ＭＯＰＤ）２、ＤＭＺｎ、ＤＥＺｎ、及び、ＤＩＰＺ｝の蒸気圧特性がそれぞれ曲線Ｃ１、Ｃ２、Ｃ３、及びＣ４で示されている。図７に示すように、有機属系材料ガスは、温度によって蒸気圧が変化する。したがって、処理室１１への材料供給量を制御するためには、有機金属系材料供給システム８の温度、及び下段シャワーノズル４の温度制御が必要である。また、有機金属系材料ガスは熱によって分解することも考慮しておく必要がある。【００６８】
本実施形態では、成膜時、有機金属系材料ガスに応じて供給システムとガス管の温度が調整されている。即ち、各有機金属系材料ガスの蒸気圧−温度特性に応じて、有機金属系材料が入ったＭＯ容器９、１０から下段シャワーノズル４までを正の温度勾配となるように、温度制御している。この場合、ＭＯ容器９、１０から下段シャワーノズル４までの温度は、各有機金属系材料ガスの分解温度以下となるように制御されている。更に、プラズマの照射による温度上昇を防止するため、下段シャワーノズル４には、図２で説明したように、冷却媒体流路２３、２４及び熱電対２５が設けられている。図示しないが、下段シャワーノズル４のリング状部内にも冷却媒体流路が設けられ、冷却媒体流路２３、２４に接続されている。【００６９】
以上の構成において、上段シャワープレート３に、導入管５を介してＸｅ、Ｋｒ、Ｈｅ又はＡｒガスとＯ２を流し、下段シャワーノズル４に導入管６からＺｎを含んだ有機金属系材料ガスを流せば、基板７、例えば、ガラス面、或いは、ウェハ面上にＺｎＯ膜を形成することができる。【００７０】
図８には、ガラス基板上にＺｎＯ膜を形成した例が示されている。この例では、Ｚｎ材料として、Ｚｎ（ＭＯＰＤ）２を用いた。ＸＰＳ（X-ray photoelectron spectroscopy）による組成分析結果からも明らかな通り、膜組成は亜鉛（Ｚｎ）と酸素（Ｏ）がほぼ１対１である。更に、図８には、膜の断面のＳＥＭ（scanning electron microscope）像も示されている。この膜は多結晶の膜である。【００７１】
図９（ａ）〜（ｃ）を参照すると、ガラス基板上に形成したＺｎＯ膜の結晶性の成膜条件依存性が示され、図９（ａ）はマイクロ波パワーとＺｎＯの結晶性との関係、図９（ｂ）は酸素流量とＺｎＯの結晶性との関係、図９（ｃ）はステージ温度とＺｎＯの結晶性との関係がそれぞれ示されている。尚、この例でも、Ｚｎ材料としてＺｎ(ＭＯＰＤ)２を用いた。結晶性の判断は、（０００２）面のＸ線回折（ＸＲＤ：X-ray diffraction）ロッキングカーブの半値幅の小さい方が結晶性は高い。【００７２】
マイクロ波パワー条件については高パワーの方が良く、好ましくは１，０００〜１，５００Ｗがよい。励起領域と拡散領域を仕切る仕切り板１８（図５）の開口は広い方が良い。これは酸素ラジカル等の反応種がウェハ近辺に沢山到達することが結晶性を良くする為に重要であることを示す。【００７３】
酸素流量条件については、酸素流量の多い方が良い。好ましくは、５０〜１００ｓｃｃｍがよい。これも酸素ラジカル等の反応種が沢山生成しウェハ（基板）近辺に沢山到達することが重要であることを示す。【００７４】
ステージ温度条件については、高パワーで酸素流量大条件では300℃と400℃で結晶性に差がなかった。このことは、マイクロ波励起の低電子温度高密度プラズマを用いて発生した酸素ラジカル等の反応への寄与が熱の反応への寄与よりも大きいことを意味する。つまり、熱だけによるＭＯＣＶＤ法に比べて低い温度で良い薄膜が得られることを示唆している。ステージ温度200℃の場合、マイクロ波パワーを小さく（例えば600Ｗ）にするとＸ線回折ピークが弱く結晶性が弱いアモルファス状の膜になる。さらにステージ温度100℃でマイクロ波パワーを低パワー（例えば600Ｗ）にするとＸ線回折ピークの無いアモルファスの膜が得られる。【００７５】
図１０を参照すると、ガラス基板上に形成したＺｎＯ膜の炭素含有量についての成膜条件依存性が示されている。膜中の炭素量はＳＩＭＳ（Secondary Ion Mass Spectrometry）分析で調べた。酸素流量が多い場合、マイクロ波パワーに依存して炭素量が減少する。このように条件の選定により残留不純物が低減できることが判明した。【００７６】
図１１を参照すると、ａ面サファイア基板上に形成したＺｎＯ膜の例が示されている。この場合、Ｚｎ材料としてＺｎ(ＭＯＰＤ)２が使用された。図１１のＸＰＳの欄に示すように、ＸＰＳで調べた膜組成は亜鉛と酸素がほぼ１対１である。図１１のＳＥＭの欄には、膜の断面のＳＥＭ像を示す。更に、図１１のＸＲＤの欄に示すＸＲＤの結果からサファイア基板にエピタキシー成長していることが判る。【００７７】
図１２にａ面サファイア基板上に形成した多結晶ＺｎＯ膜のアニール処理による結晶性の向上効果について示す。Ｚｎ材料にはＤＭＺを用いた。成膜後に比べて600℃、700℃でアニール処理すると膜が横方向に繋がって、移動度の値も向上している。【００７８】
次に、図１３を参照して、ＧａをドーピングしたＺｎＯ（即ちＧＺＯ）薄膜の成膜プロセスについて説明する。【００７９】
図１３において、本発明によるＧＺＯ成膜プロセスでは、Ｚｎを含む有機金属系材料９と、Ｇａを含む有機金属系材料１９と、Ｏ２を添加したＡｒプラズマによってＺｎＯ膜を成膜する。Ａｒプラズマの代わりにＫｒ、Ｘｅ、Ｈｅを用いても構わない。【００８０】
ここで、Ｚｎの有機金属系材料としては図６と同様にＺｎ（ＭＯＰＤ）２、ＤＩＰＺ、ＤＭＺｎ、またはＤＥＺｎを用いた。各有機金属系材料の蒸気圧特性は図７に示されている。図７を参照して説明したように、成膜時は材料に応じて有機金属系材料供給システム８とそのガス管の温度を調整する必要がある。【００８１】
一方、Ｇａの有機金属系材料として、図１４に示すように、Ｇａ（ＭＯＰＤ）３、Ｇａ（ＣＨ３）３（即ち、ＴＭＧ）、またはＧａ（Ｃ２Ｈ５）３（即ち、ＴＥＧ）を用い、図１５には、これらＧａの有機金属系材料の蒸気圧特性がそれぞれ曲線Ｃ５、Ｃ６、及び、Ｃ７で示されている。このため、成膜時、有機金属系材料に応じて供給システムとそのガス管の温度を調整する必要がある。この場合、図１３に示すように、上段シャワープレート３に導入管５を介してＸｅ、Ｋｒ、Ｈｅ又はＡｒガスとＯ２を流し、下段シャワーノズル４に導入管６からＺｎとＧａを含んだ有機金属系ガスを流せば、基板７、例えばガラス基板上にＧＺＯ膜を形成することができる。【００８２】
図１６に、ガラス基板上とａ面サファイア基板上に成膜したＧＺＯ膜の膜中Ｇａ含有量をＳＩＭＳのデータで示す。ＴＥＧ供給量を調整することにより膜中のＧａ量を制御できることがわかる。【００８３】
図１７に、ガラス基板上とａ面サファイア基板上に成膜したＧＺＯ膜の電気的特性のＴＥＧ供給量依存性を示す。移動度とキャリア濃度と抵抗率がＴＥＧ供給量に依存して変化している。従って、ＴＥＧ供給量を調整することによりＧＺＯ膜の電気的特性を制御可能である。【００８４】
図１８に、ガラス基板上とａ面サファイア基板上に成膜したＧＺＯ膜の光学特性のＴＥＧ供給量依存性を示す。400nmから1500nmの広い波長範囲で吸収のない透明な導電膜が得られている。【００８５】
同じ成膜装置を用いて、例えば、図１９に示すような材料を組み合わせることにより、ＺｎＯを母材とした化合物薄膜が形成可能となる。尚、Ｚｎ材料とともに図１９のＭｇ材料を使用して、混晶ＺｎＭｇＯ薄膜を形成することができる。【００８６】
さらに、同じ成膜装置を使ってＺｎＯ以外のII-VI族系化合物、III-Ｖ族系化合物、IV族系化合物の薄膜材料を適切に選ぶことにより、それを母材とした化合物薄膜が形成可能となる。例えば、Ｇａを含む有機金属系材料とＮＨ４ガスを使ってＧａＮ薄膜が形成できる。図２０にＧａＮ系化合物薄膜形成の使用材料の例を示す。尚、Ｇａ材料とともに図２０のＡｌ材料を使用して、ＧａＮとＡｌＮの混晶ＧａＡｌＮ薄膜を形成できる。図示された例以外にも、ＳｉＣやＳｉＧｅ等も同様に成膜できる。【００８７】
上記した実施形態では、直径33mmのサイズを有する基板サイズを１枚処理する場合について説明した。【００８８】
図２１を参照すると、大口径のマイクロ波プラズマ処理装置が示されている。大口径のマイクロ波プラズマ処理装置を使用することにより、基板サイズを大きくすることが可能である。【００８９】
図２１に示されたマイクロ波プラズマ処理装置は、複数の排気ポート１０１を介して排気される処理室１０２を有する。処理室１０２中には被処理基板（ウェハ等の成膜対象物）１０３を保持する保持台（ステージ）１０４が配置されている。処理室１０２を均一に排気するため、処理室１０２は保持台１０４の周囲にリング状の空間を規定しており、複数の排気ポート１０１はリング状の空間に連通するように等間隔、すなわち、被処理基板１０３に対して軸対称に配列されている。このような複数の排気ポート１０１の配列により、処理室１０２を複数の排気ポート１０１を通して均一に排気することができる。【００９０】
処理室１０２の上方には、保持台１０４上の被処理基板１０３と対応する位置に、処理室１０２の外壁の一部として、誘電体のアルミナよりなり、多数（２３８個）の開口部、即ちガス放出孔１０５が形成された板状のシャワープレート１０６がシールリング１０７を介して取り付けられ、上段シャワープレートを構成している。更に、処理室１０２には、シャワープレート１０６の外側、即ち、シャワープレート１０６の上面側に、アルミナよりなるカバープレート１０８が、別のシールリング１０９を介して取り付けられている。シャワープレート１０６の上面と、カバープレート１０８との間には、プラズマ励起ガスを充填する複数の空間１１０が形成されている。ガス放出孔１０５は空間１１０に対応する位置に配置されている。【００９１】
更に、図示された大口径のマイクロ波プラズマ処理装置は、板状のシャワープレート１０６の下方に、下段シャワープレート１２０として格子状のシャワープレートを備えている。【００９２】
また、図２２（ａ）に示すように、大口径化サセプタを上記保持台１０４として用意することにより、複数の被処理基板を一度に処理することが可能である。【００９３】
この場合、広範囲にマイクロ波を均一に照射させる為には、図２２（ｂ）に示すようなラジアルラインスロットアンテナを使用することが有効である。更に、図２３（ａ）、（ｂ）のような下段シャワープレート２０１、あるいは、２０２を図１に示された下段シャワーノズル４の代わりに使用することにより均一に材料ガスを噴出することが出来る。図２３（ａ）、（ｂ）の下段シャワープレート２０１、２０２は、ハッチングで示した部分が内部にガス流路を持ち、かつガス流路に連結して被処理基板に向けた多数のガス放出口（図示ぜず）を持っている。ハッチングで示さない部分が開口部となって、そこをプラズマが被処理基板に向って通過する。【００９４】
図２４（ａ）〜（ｃ）を参照すると、本発明に係る半導体発光素子の例が示されている。即ち、図２４（ａ）には、ＺｎＯ基板３０１上に、ｎ型ＺｎＯ膜３０２、ＺｎＯ膜３０３、及びｐ型ＺｎＯ膜３０４を本発明に係る方法で成膜することによって形成された半導体発光素子が示されている。図示されたｎ型ＺｎＯ膜３０２、ＺｎＯ膜３０３、及びｐ型ＺｎＯ膜３０４は、図１或いは図２１に示されたマイクロ波プラズマ処理装置を用い、ガスを切り換えることによって連続的に成膜することができる。図示された半導体発光素子は、ＺｎＯ基板３０１及びｐ型ＺｎＯ薄膜３０４上に、電極（ｎ電極）３０６及び電極（ｐ電極）３０５がそれぞれ形成されている。【００９５】
また、図２４（ｂ）には、サファイア基板３０７を用いた半導体発光素子が示されている。図示された半導体発光素子は、サファイア基板３０７上に成膜された低温ＺｎＯバッファ膜３０８を備え、当該低温ＺｎＯバッファ膜３０８上に、図２４（ａ）と同様に、ｎ型ＺｎＯ膜３０２、ＺｎＯ膜３０３、及びｐ型ＺｎＯ膜３０４を成膜した構造を有している。この例では、ｎ型ＺｎＯ膜３０２及びｐ型ＺｎＯ膜３０４上に、それぞれｎ電極３０６及びｐ電極３０５が形成されている。図２４（ｂ）に示された半導体素子は、低温ＺｎＯバッファ膜３０８、ｎ型ＺｎＯ膜３０２、ＺｎＯ膜３０３、及びｐ型ＺｎＯ膜３０４を備え、これらの膜は図１又は図２１に示されたマイクロ波プラズマ処理装置を用いて連続的に成膜することができる。【００９６】
更に、図２４（ｃ）には、ＺｎＯ基板３０１上に、ｎ型ＺｎＭｇＯ膜３０９、ＺｎＯ膜３１０、及びｐ型ＺｎＭｇＯ膜３１１を本発明に係るマイクロ波プラズマ処理装置により連続的に成膜することによって得られた半導体発光素子が示されている。この例では、ｐ型ＺｎＭｇＯ膜３１１及びＺｎＯ基板３０１上にそれぞれｐ電極３０５及びｎ電極３０６が形成されている。【００９７】
図２５を参照すると、本発明に係る薄膜形成方法を用いて作成された太陽電池の一例が示されている。図示された太陽電池はガラス基板３２１上に形成された、Ｍｏ電極３２２、Ｃｕ（Ｉｎ，Ｇａ）Ｓｅ２膜３２３、ＺｎＯ膜３２４、及び透明導電膜３２５を有している。ここで、図示された透明導電膜３２５はＧａＺｎＯによって形成されている。このような構造を有する太陽電池のうち、Ｃｕ（Ｉｎ，Ｇａ）Ｓｅ２膜３２３、ＺｎＯ膜３２４、及び透明導電膜３２５は、前述したマイクロ波プラズマ処理装置により連続的に形成できる。図示された太陽電池では、ＧａＺｎＯによって形成された透明導電膜３２５側から太陽光３２６を入射させる。【００９８】
図２６（ａ）、（ｂ）を参照すると、本発明に係る薄膜形成方法を用いて作成された太陽電池の他の例が示されている。図２６（ａ）に示された太陽電池は、ガラス基板３３１、ＧａＺｎＯ又はＡｌＺｎＯによって形成された透明電極３３２、ｐ−ポリシリコン膜３３３、ｉ−ポリシリコン膜３３４、ｎ−ポリシリコン膜３３５、ＧａＺｎＯ又はＡｌＺｎＯによって形成された透明電極３３６、及びＭｏ電極３３７を備えている。このうち、透明電極３３２から透明電極３３６までを図１又は図２１に示されたマイクロ波プラズマ処理装置内で連続的に成膜することができる。この構造の太陽電池では、ガラス基板３３１側から太陽光３３８が入射する。【００９９】
図示された構造において、上層のポリシリコン膜を成膜する時に、ＺｎＯ系透明導電膜３３２は強いプラズマ耐性を備えた膜として働く。また、表面構造を成膜条件で制御することができ、図２６（ｂ）に、図２６（ａ）の一部を拡大して示すように、透明電極３３２の表面に凹凸を形成することも可能である。この構造によれば、光路長の長い、従って光の閉じ込め効果のある膜表面を形成できる。【０１００】
図２７（ａ）〜（ｃ）を参照すると、本発明に係る透明導電膜を備えた他の電子装置の例が示されている。このうち、図２７（ａ）は、ＺｎＯ系透明導電膜を備えた発光素子を示し、図２４（ａ）と同様に、ＺｎＯ基板３０１、ｎ型ＺｎＯ膜３０２、ＺｎＯ膜３０３、ｐ型ＺｎＯ膜３０４を備えると共に、更に、ＧａＺｎＯ又はＡｌＺｎＯによって形成された透明電極３３９を有している。また、透明電極３３９及びＺｎＯ基板３０１上には、それぞれｐ電極３０５及びｎ電極３０６が形成されている。この場合、ｎ型ＺｎＯ膜３０２から透明電極３３９までの各薄膜を同じマイクロ波プラズマ処理装置を用いて、各薄膜に応じてガスを順次切り換えることによって連続的に形成できる。【０１０１】
本発明に係る薄膜形成方法では、前述した通り、低電子温度プラズマを用いるため、成膜時に下層へのダメージが小さいので発光特性が良好となる。また、図２７（ｃ）に示すように、成膜条件を選択することによって、透明電極３３９の表面に凹凸を形成することができ、光３３８の取り出し効率のよい表面構造を実現できる。【０１０２】
更に、図２７（ｂ）には、ＩｎＧａＮ系発光素子が電子装置の一例として示されている。図２７（ｂ）に示されたＩｎＧａＮ系発光素子は、サファイア基板３０７、低温ＧａＮバッファ膜３４１、ｎ型ＧａＮ膜３４２、ＩｎＧａＮ／ＧａＮによって形成されたＭＱＷ（多重量子井戸）膜３４３、ｐ型ＧａＮ膜３４４、及びＧａＺｎＯ又はＡｌＺｎＯによって形成された透明電極３３９を有している。この構成の発光素子の低温ＧａＮバッファ膜３４１から透明電極３３９までの各薄膜を図１又は図２１に示されたマイクロ波プラズマ処理装置を用いて連続的に形成できる。【０１０３】
図２８（ａ）、（ｂ）を参照すると、本発明に係る薄膜形成方法を用いて作成されたＺｎＯ形薄膜トランジスタが示されている。このうち、図２８（ａ）に示された薄膜トランジスタは、ガラス基板３５１の表面に選択的に形成されたゲート電極３５２と、当該ゲート電極３５２を覆うように設けられたゲート絶縁膜３５３を備えている。更に、図示された薄膜トランジスタは、ゲート絶縁膜３５３上に選択的に形成されたＺｎＯ膜３５５と、当該ＺｎＯ膜３５５上に間隔をおいて形成されたｎ−ＺｎＯ膜３５６とソース電極及びドレイン電極３５７を有している。ここで、ＺｎＯ膜３５５には、薄膜トランジスタの動作中、チャネル３５４が形成される。チャネル３５４を規定するＺｎＯ膜３５５及びｎ−ＺｎＯ膜３５６は、図１又は図２１に示されたマイクロ波プラズマ処理装置を用いて成膜できる。【０１０４】
一方、図２８（ｂ）に示された薄膜トランジスタは、ガラス基板３５１、当該ガラス基板３５１上に選択的に形成されたＺｎＯ膜３５５、ＺｎＯ膜３５５上に間隔をおいて配置されたｎ−ＺｎＯ膜３５６とｎ−ＺｎＯ膜３５６上に形成されたソース電極及びドレイン電極３５７を備えている。更に、ソース電極とドレイン電極間に、ＺｎＯ膜３５５に接触するように設けられたゲート絶縁膜３５３及び当該ゲート絶縁膜３５３上に配置されたゲート電極３５２を有している。【０１０５】
この構造の薄膜トランジスタにおいても、ＺｎＯ膜３５５内には、動作中、チャネル３５４が形成される。図示されたＺｎＯ膜３５５及びｎ−ＺｎＯ膜３５６は、前述したマイクロ波プラズマ処理装置によって形成することができる。【０１０６】
このように、本発明に係る薄膜形成方法は、ＺｎＯ系薄膜をチャネル領域に備えた電子装置を製造するためにも応用できる。この場合、低電子温度高密度プラズマを用いることにより、薄膜トランジスタのチャネル領域をキャリア移動度の優れた良質のＺｎＯ薄膜によって形成できる。【０１０７】
図２９（ａ）〜（ｄ）を参照すると、耐熱温度が200℃以下の材料の樹脂基板等を備えた電子装置が本発明の薄膜形成方法によって作成されている。尚、樹脂基板としては、ＰＥＴ（ポリエチレンテレフタレート）、ポリカーボネート等のプラスチック基板或いはプラスチックフィルムを使用できる。【０１０８】
図２９（ａ）、（ｂ）、（ｃ）、及び（ｄ）には、樹脂基板３６１上に形成された太陽電池、ＺｎＯ系薄膜トランジスタ、有機ＥＬ、及びＺｎＯ系薄膜トランジスタがそれぞれ示されている。【０１０９】
図２９（ａ）に示された太陽電池は、樹脂基板３６１を用いていること以外、図２５に示された太陽電池と同様である。また、図２９（ｂ）に示されたＺｎＯ系薄膜トランジスタは、樹脂基板３６１を使用していること以外、図２８（ａ）に示されたＺｎＯ系薄膜トランジスタと同様である。更に、図２９（ｃ）に示された有機ＥＬは、樹脂基板３７１、ＧＺＯ膜３７２、ホール注入層３７３、電子注入性発光層３７４、及びＧＺＯ膜３７５を備えている。図示された有機ＥＬは３７６で示すように、上下双方向に発光している例を示している。この場合にも、本発明の薄膜形成方法は、ＧＺＯ膜３７２及び３７５を形成するために適用できる。【０１１０】
図２９（ｄ）に示されたＺｎＯ系薄膜トランジスタは樹脂基板３６１を用いていること以外、図２８（ｂ）に示されたＺｎＯ系薄膜トランジスタと同様である。【０１１１】
従来、樹脂基板上に低温で良質の薄膜を形成することが困難であったため、樹脂基板上に電子装置を製造することは困難であった。本発明では、低電子温度高密度プラズマを用いることにより低温で良質の薄膜を樹脂基板上に形成でき、これによって、図２９（ａ）〜（ｄ）に示すように、樹脂基板上に各種の電子装置を形成できる。【０１１２】
図３０（ａ）、（ｂ）は、本発明の第２の実施形態によるプラズマ処理装置の概略図を示す。第２の実施形態によるプラズマ処理装置は、第１の実施形態の構成に加えて、被処理基板（成膜対象物）にバイアス電位を印加してプラズマ中のイオンを膜表面に照射することを特徴とする。【０１１３】
図３０（ａ）は高周波印加によってイオン照射を制御する成膜装置の概略断面図であり、図１に示された部分と同じ部分には同じ参照番号を付している。ステージ１３の被処理基板７が載る上部部分の中に設けられた電極４０４に、高周波発振器４０１から発せられた高周波を整合回路４０２、導電線４０３を通して供給する。高周波発振器４０１の周波数は、2ＭＨｚ以上、200ＭＨｚ以下で、特に13.56ＭＨｚから40.68ＭＨｚが良い。【０１１４】
図３０（ｂ）は高周波を印加するためのステージの例である。高周波発振器４０１からの高周波は導電線４０３を通して電極４０４に達する。この例では、ステージを加熱する電熱ヒータ４０６とその電力を供給する電力線４０５を有する。尚、被処理基板が導電性の場合は直接、被処理基板に直流電圧を印加しても良い。【０１１５】
図３１（ａ）〜（ｃ）を参照して、本発明の第２の実施形態の特徴である、バイアス電位印加によるイオン照射を使った薄膜形成方法の概念を説明する。図３１（ａ)、（ｂ）に高周波印加によるバイアス電位発生の原理を示す。【０１１６】
図３１（ａ）の曲線４０７はプラズマの電流-電圧特性である。ステージ１３の電極４０４に高周波信号４０９を加えると、破線４０８内に示すような電流が流れる。電子はイオンに比べて非常に軽いためイオン電流より過剰な電子電流が流れる。図３１（ｂ）に示すように、過剰な電子電流を抑制する方向に負のセルフバイアス電位４１２が発生する。図３１（ｂ）には基板電位４１１とプラズマ電位４１０をも示す。プラズマ電位４１０とセルフバイアス電位４１２の電位差に対応したエネルギーでイオンが加速され膜表面に照射される。【０１１７】
図３１（ｃ）にイオン照射を使ったＺｎＯ膜形成の概念図を示す。被処理基板４１３は負のセルフバイアス電位４１２にあり、プラズマ中の正イオン４１６が被処理基板４１３に向かって照射される。被処理基板４１３上に形成されたＺｎＯ膜表面に正イオン４１６が衝突すると、Ｚｎ原子とＯ原子のマイグレーションが誘発されると考えられる。正イオン４１６の種類は使用するガス条件により違うが、Ａｒ+イオン、Ｋｒ+イオン、Ｘｅ+イオン、Ｈｅ+イオン、Ｎ+イオン、ＮＯ+イオン、Ｐ+イオン、Ａｓ+イオン等が効果的である。【０１１８】
図３２（ａ）、（ｂ）を参照して、高周波印加によるバイアス電位の制御の実施例１を説明する。図３２（ａ）にセルフバイアス電位Vdcの計測方法を示す。ステージ１３にセラミック被覆導線４２２が接続された金属板４２１を設置する。セラミック被覆導線４２２には抵抗４２４を接続してプラズマからの電流を遮断する。セラミック被覆導線４２２は処理室の壁４２５に設けられた孔を通って処理室外に通じている。壁４２５の孔は真空接着剤４２６で封止されている。抵抗４２４はガラス管４２３によってプラズマから保護されている。プラズマを点灯してステージ１３上の電位を電圧計４２７で計測する。図３２（ｂ）はセルフバイアス電位の計測結果例１である。グラフの横軸は印加したＲＦ電力で縦軸は直流電位を示す。曲線４３１はＲＦ周波数が13.56ＭＨｚの場合のセルフバイアス電位である。曲線４３２はＲＦ周波数が40.68ＭＨｚの場合のセルフバイアス電位である。セルフバイアス電位に加えてプラズマ電位４３０も示している。周波数を13.56ＭＨｚから40.68ＭＨｚに高くすることでセルフバイアス電位が低減できている。【０１１９】
図３３（ａ）、（ｂ）を参照して、高周波印加によるバイアス電位の制御の実施例２を説明する。図３３（ａ）に単位面積当りの印加電力を抑えるためのステージを示す。高周波発振器４０１からの高周波信号は導電線４０３を通して電極４４０に到達する。電極４４０の面積が大きいため印加電力が同じでも被処理基板直下の電極に供給される電力は面積比で小さくなる。電極がある箇所は絶縁物４４１で被覆されている。被処理基板が載る箇所以外はセラミック製防護板でステージをプラズマから保護している。前述したように、ステージを加熱する電熱ヒータ４０６とその電力を供給する電力線４０５も備える。図３３（ｂ）にセルフバイアス電位の計測結果例２を示す。曲線４３１はＲＦ周波数が13.56ＭＨｚで図３０（ｂ）のステージを使った場合のセルフバイアス電位である。曲線４３２はＲＦ周波数が40.68ＭＨｚで図３０（ｂ）のステージを使った場合のセルフバイアス電位である。曲線４４３はＲＦ周波数が40.68ＭＨｚで図３３（ａ）のステージを使った場合のセルフバイアス電位である。セルフバイアス電位に加えてプラズマ電位４３０も示している。ステージの電極面積を大きくすることでセルフバイアス電位が低減できている。【０１２０】
図３４（ａ）〜（ｃ）は、高周波印加によるイオン照射を使ったＺｎＯ薄膜形成の改善事例１を示し、ＲＦ周波数が40.68ＭＨｚで図３３（ａ）のステージを使った場合の、a面サファイア基板上に形成したＺｎＯ膜の特性と高周波電力の関係を示す。特に、図３４（ａ）は結晶性を表すＸ線回折測定の（００２）面のωスキャン測定半値幅とＲＦバイアスパワーの関係を示し、６０Ｗ付近が最も良い。図３４（ｂ）は移動度とＲＦバイアスパワーの関係を示し、４０Ｗから１００Ｗ付近が最も良い。図３４（ｃ）はキャリア濃度とＲＦバイアスパワーの関係を示し、パワーを大きくするに従いキャリア濃度が減少する。図中に示した各データの膜は多結晶の膜である。【０１２１】
図３５（ａ）〜（ｃ）は、図３４のＺｎＯ膜の結晶性と膜中不純物量を示す。特に、図３５（ａ）はフォトルミネッセンス（ＰＬ）特性を示し、ＲＦバイアスパワー０Ｗよりも４５Ｗ、６０Ｗの方がよい。図３５（ｂ）と（ｃ）はそれぞれＳＩＭＳ分析により得られた膜中のＣ濃度とＨ濃度を示す。どちらもＲＦバイアスパワー０Ｗに比べて６０Ｗの方が低濃度で不純物の少ないＺｎＯ膜である。このように、イオン照射が無い場合に比べて適度のＲＦバイアス印加によるイオン照射によって、膜質を改善できることわかる。バイアス電位の計測からＲＦ周波数が40.68ＭＨｚで図３３（ａ）のステージを使った場合、ＲＦバイアスパワー４５Ｗ時のバイアス電位は−２０Ｖ、６０Ｗ時は−２２Ｖ、１５０Ｗ時は−３０Ｖ以下（絶対値は３０Ｖ以上）であった。これらのことから多結晶膜、単結晶膜の膜質を改善するには、バイアス電位は−０．１Ｖから−３０Ｖが好ましい。【０１２２】
バイアス電位の値を大きくしてイオン照射エネルギーが大きくなると結晶性が失われていくことから、アモルファスの膜を得るためにはバイアス電位は−３０Ｖ以下（絶対値は３０Ｖ以上）が好ましい。薄膜トランジスタ等のチャネル層形成等に有効ある。【０１２３】
図３６は、高周波印加によるイオン照射を使ったＺｎＯ薄膜形成の改善事例２を示し、ＲＦ周波数が40.68ＭＨｚで図３０(ｂ)のステージを使った場合の、ＺｎＯ基板上に形成したＺｎＯ膜の表面ＳＥＭ像を示す。この製法によってＺｎＯ基板上に形成された薄膜は、高周波印加の有無に関わらず単結晶となっている。ＲＦバイアス印加無しに比べて、ＲＦバイアス印加した方が平坦な膜が得られている。このようにイオン照射は膜構造の改善に効果がある。【０１２４】
以上のことから、第２の実施形態においては、バイアス電位を以下のように設定することが望ましい。【０１２５】
（１）印加するバイアス電位を、バイアス電位を印加しない場合に比べて、形成した薄膜のＸ線回折測定の半値幅が小さくなるような電位とする。【０１２６】
（２）印加するバイアス電位を、バイアス電位を印加しない場合に比べて、形成した薄膜の移動度が高くなるような電位とする。【０１２７】
（３）印加するバイアス電位を、バイアス電位を印加しない場合に比べて、形成した薄膜に含まれる不純物濃度が低くなるような電位とする。【０１２８】
（４）印加するバイアス電位を、バイアス電位を印加しない場合に比べて、形成した薄膜のフォトルミネッセンス特性が改善されるような電位とする。【０１２９】
（５）印加するバイアス電位は、バイアス電位を印加しない場合に比べて、形成した薄膜の、材料固有のバンドギャップのバンド端発光のフォトルミネッセンス輝度が大きくなり、かつそれ以外の発光の輝度が小さくなるような電位とする。【０１３０】
（６）印加するバイアス電位を、バイアス電位を印加しない場合に比べて、形成した薄膜の膜構造の平坦性が良くなるような電位とする。【０１３１】
図３７は、基板温度の高温化によるＺｎＯ薄膜形成の改善事例として、a面サファイア基板上に形成したＺｎＯ膜の特性とステージ温度の関係を示す。ここでは、ステージ温度400℃、500℃、550℃の結果に対応する膜表面ＳＥＭ像と、結晶性を表すＸ線回折測定の（０００２）面のωスキャン測定半値幅と、移動度を示す。ステージ温度の高温化にともない膜質が改善している。【０１３２】
図３８（ａ）〜（ｃ）は、図３７で示したＺｎＯ膜の残留キャリア濃度と膜中不純物量のステージ温度との関係を示す。特に、図３８（ａ）は残留キャリア濃度がステージ温度の高温化によって減少することを示している。図３８（ｂ）と（ｃ）はそれぞれＳＩＭＳ分析により得られた膜中のＣ濃度とＨ濃度を示し、ステージ温度の高温化によって減少することを示している。このように基板温度の500℃以上の高温化によって、形成したＺｎＯ膜の特性が改善できる。【０１３３】
以上、本発明を、複数の実施形態を参照して説明したが、本発明は上記実施形態に限定されるものではない。本発明の構成や詳細には、請求項に記載された本発明の精神や範囲内で当業者が理解し得る様々な変更をすることができる。
【産業上の利用可能性】
【０１３４】
以上説明したように、本発明に係るII-VI族系化合物、III-Ｖ族系化合物、IV族系化合物からなる薄膜及びその形成方法は、発光効率の高い発光素子、高効率な太陽電池、ディスプレイ装置、表示素子、発光素子等の電子装置、耐熱性の低い材料の基板からなる太陽電池、ディスプレイ装置、表示素子、発光素子、半導体装置等の電子装置に最適である。
【図１】
2008146575.tif 000003
【図２】
2008146575.tif 000004
【図３】
2008146575.tif 000005
【図４】
2008146575.tif 000006
【図５】
2008146575.tif 000007
【図６】
2008146575.tif 000008
【図７】
2008146575.tif 000009
【図８】
2008146575.tif 000010
【図９】
2008146575.tif 000011
【図１０】
2008146575.tif 000012
【図１１】
2008146575.tif 000013
【図１２】
2008146575.tif 000014
【図１３】
2008146575.tif 000015
【図１４】
2008146575.tif 000016
【図１５】
2008146575.tif 000017
【図１６】
2008146575.tif 000018
【図１７】
2008146575.tif 000019
【図１８】
2008146575.tif 000020
【図１９】
2008146575.tif 000021
【図２０】
2008146575.tif 000022
【図２１】
2008146575.tif 000023
【図２２】
2008146575.tif 000024
【図２３】
2008146575.tif 000025
【図２４】
2008146575.tif 000026
【図２５】
2008146575.tif 000027
【図２６】
2008146575.tif 000028
【図２７】
2008146575.tif 000029
【図２８】
2008146575.tif 000030
【図２９】
2008146575.tif 000031
【図３０】
2008146575.tif 000032
【図３１】
2008146575.tif 000033
【図３２】
2008146575.tif 000034
【図３３】
2008146575.tif 000035
【図３４】
2008146575.tif 000036
【図３５】
2008146575.tif 000037
【図３６】
2008146575.tif 000038
【図３７】
2008146575.tif 000039
【図３８】
2008146575.tif 000040
【国際調査報告】
2008146575.tif 000041
2008146575.tif 000042
2008146575.tif 000043
2008146575.tif 000044
2008146575.tif 000045
2008146575.tif 000046